(57)【要約】【課題】現像性を保持しつつ、カールの少ない感光性印刷用原版を提供することで均一な化学線照射を可能とし、画像再現性の優れた感光性ＣＴＰ印刷用原版を得ること。【解決手段】少なくとも（Ａ）支持体、（Ｂ）感光性樹脂層、（Ｃ）ＩＲアブレーション層を有する感光性印刷用原版であって、ＩＲアブレーション層が、ＩＲ吸収性金属層を含み、かつ、前記（Ｂ）感光性樹脂層の残存溶剤含有率が０．０２〜３％未満であることを特徴とする感光性印刷用原版【選択図】  なし【特許請求の範囲】
【請求項１】
少なくとも（Ａ）支持体、（Ｂ）感光性樹脂層、（Ｃ）ＩＲアブレーション層を有する感光性印刷用原版であって、ＩＲアブレーション層がＩＲ吸収性金属層を含み、かつ、前記（Ｂ）感光性樹脂層の残存溶剤含有率が０．０２〜３％未満の範囲であることを特徴とする感光性印刷用原版。
【発明の詳細な説明】
【０００１】
【発明の属する技術分野】
本発明は、コンピュータ製版技術により、例えば凸版印刷版を製造するために使用される感光性印刷用原版であって、画像再現性の優れた感光性印刷用原版に関するものである。
【０００２】
【従来の技術】
現在、凸版やフレキソ印刷の分野において、デジタル画像形成技術としても知られているコンピュータ製版技術（ＣＴＰ技術）は、極めて一般的なものとなってきている。ＣＴＰ技術では、感光性印刷版の重合すべきでない領域を覆うために従来から使用されている写真マスク（フォトマスクやネガフィルムともいう）は、印刷版内で形成統合されるマスクに取って代わられている。このような統合マスクを得るためには幾つかの可能な方法はあるが、市場には２つの技術が存在する。即ち、感光性印刷版上にインクジェットプリンターでマスクを印刷するか、又は感光性層上に、化学線に対して実質的に不透明（即ち化学線を実質的に通さない）層（ＩＲアブレーション層又は赤外融除層ともいう）を設け、ＩＲレーザでこのようなマスクに画像形成することである。このようなＩＲアブレーション層には、ＩＲ吸収材料として、通常カーボンブラックを含有して利用されている（例えば特許文献１参照）。ＩＲレーザで照射することより、黒色層は、その部分で喪失し、下層の感光性層が露出する。レーザ装置はレイアウトコンピュータシステムに直接つながれている。この技術を用いて、画像は一般に版上に直接形成され、次の工程で活性光線が照射される。
【０００３】
【特許文献１】
特許第２９１６４０８号公報（第１頁特許請求の範囲）
【０００４】
ＩＲアブレーション層を有する感光性印刷用原版を用いて印刷版を製造する方法における重要な工程は、ＩＲレーザを照射し画像を形成したのち、その画像を通して感光性樹脂層に化学線を照射し潜像を形成する工程である。この化学線の照射は減圧シートを介さないで行なうことにより、酸素の存在下での露光障害効果によるシャープなレリーフ画像を得られることが特徴である。
【０００５】
一方、従来の感光性樹脂層は成型時に所定の樹脂厚みにあわせるために感光性樹脂の溶融時の流動性を良くする目的や、現像性を保持する目的で、感光性樹脂層の残存溶剤量を一定量以上含有させることが必要であった。ところがＣＴＰ技術を用いる感光性樹脂積層体においてＩＲアブレーション後に減圧シートを介さずに活性光線を照射すると、感光性樹脂硬度の高いものや支持体が曲がりやすいフイルムベースのものは活性光線照射中に版がカールしてしまい版面に均一な活性光線を照射することが困難となった。
【０００６】
【発明が解決しようとする課題】
本発明は、このような問題点がなく、つまり、現像性を保持しつつ、カールの少ない感光性印刷用原版を提供することで均一な化学線照射を可能とし、画像再現性の優れた感光性ＣＴＰ印刷用原版を得ることを課題とするものである。
【０００７】
【課題を解決するための手段】
本発明者らは感光性印刷版について、前記課題を解決するために鋭意、研究、検討した結果、遂に本発明を完成するに至った。すなわち本発明は、▲１▼少なくとも（Ａ）支持体、（Ｂ）感光性樹脂層、（Ｃ）ＩＲアブレーション層を有する感光性印刷用原版であって、ＩＲアブレーション層が、ＩＲ吸収性金属層を含み、かつ、前記（Ｂ）感光性樹脂層の残存溶剤含有率が０．０２〜３％未満であることを特徴とする感光性印刷用原版である。
【０００８】
【発明の実施の形態】
本発明における感光性樹脂層の残存溶剤とは、主として水と低級脂肪族アルコールからなるものであり、後述する方法により、その含有量が測定されるものである。
なお、前記低級脂肪族アルコールとしては、具体例としてメチルアルコール、エチルアルコール、プロピルアルコール、イソプロピルアルコール、エチレングリコール、エチレングリコールモノメチルエーテルなど、またはそれらの混合物が挙げられるが、生産時の取扱い性などからメチルアルコールやエチルアルコールが好ましく用いられる。
【０００９】
本発明において、前記残存溶剤含有率は０．０２〜３％未満、好ましくは１〜２％未満からなるものである。残存溶剤含有率が０．０２％未満になると感光性印刷用原版の製版時の現像時間が悪くなり現像をおこなうことが困難となる。また残存溶剤含有率が２％を超えると、感光性印刷用原版を減圧なしに化学線を照射すると露光中にインカールが生じて均一な照射が行なうことができないので好ましくない。
【００１０】
本発明感光性印刷用原版に好適な（Ａ）支持体は、可撓性で、しかし寸法安定性に優れた材料が好ましく用いられ、例えばスチール、アルミニウム、銅、ニッケルなどの金属製またはポリエチレンテレフタレートフィルム、ポリエチレンナフタレートフィルム、ポリブチレンテレフタレートフィルム、或いはポリカーボネートを挙げることができ、これらは寸法安定性に優れた支持体材料として使用可能な充分に高い粘弾性を有している。なかでもポリエチレンテレフタレートフイルムが寸法安定性に優れ、かつ可撓性に優れた支持体材料として使用される。ここで使用される支持体の厚みは５０〜３５０μｍ、好ましくは１００〜２５０μｍが機械的特性、形状安定化あるいは印刷版製版時の取り扱い性等から望ましい。また、必要により、支持体と感光性樹脂層との接着を向上させるために、一般に用いられる接着剤を設けても良い。
【００１１】
本発明感光性印刷用原版に用いられる（Ｂ）感光性樹脂層は、公知の可溶性合成高分子化合物、光重合性不飽和化合物および光重合開始剤を含んでいる。さらに添加剤、例えば可塑剤、熱重合防止剤、染料、顔料、紫外線吸収剤、香料又は酸化防止剤を含んでも良い。
【００１２】
本発明において、可溶性合成高分子化合物としては公知の可溶性合成高分子化合物を使用できる。例えばポリエーテルアミド（例えば特開昭５５−７９４３７号公報等参照）、ポリエーテルエステルアミド（例えば特開昭５８−１１３５３７号公報等参照）、三級窒素含有ポリアミド（例えば特開昭５０−７６０５５公報等参照）、アンモニウム塩型三級窒素原子含有ポリアミド（例えば特開昭５３−３６５５５公報等参照）、アミド結合を１つ以上有するアミド化合物と有機ジイソシアネート化合物の付加重合体（例えば特開昭５８−１４０７３７号公報等参照）、アミド結合を有しないジアミンと有機ジイソシアネート化合物の付加重合体（例えば特開平４−９７１５４号公報等参照）などが挙げられ、そのなかでも三級窒素原子含有ポリアミドおよびアンモニウム塩型三級窒素原子含有ポリアミドが好ましい。
【００１３】
また、好適に用いられる光重合性不飽和化合物としては、多価アルコールのポリグリシジルエーテルとメタアクリル酸およびアクリル酸との開環付加反応生成物であり、前記多価アルコールとして、ジペンタエリスリトール、ペンタエリスリトール、トリメチロールプロパン、グリセリン、エチレングリコール、ジエチレングリコール、トリエチレングリコール、フタル酸のエチレンオキサイド付加物などが挙げられ、そのなかでもトリメチロールプロパンが好ましい。
【００１４】
光開始剤の例としては、ベンゾフェノン類、ベンゾイン類、アセトフェノン類、ベンジル類、ベンゾインアルキルエーテル類、ベンジルアルキルケタール類、アントラキノン類、チオキサントン類などが挙げられる。具体的には、ベンゾフェノン、クロロベンゾフェノン、ベンゾイン、アセトフェノン、ベンジル、ベンゾインメチルエーテル、ベンゾインエチルエーテル、ベンゾインイソプロピルエーテル、ベンゾインイソブチルエーテル、ベンジルジメチルケタール、ベンジルジエチルケタール、ベンジルジイソプロピルケタール、アントラキノン、２−エチルアントラキノン、２―メチルアントラキノン、２−アリルアントラキノン、２−クロロアントラキノン、チオキサントン、２−クロロチオキサントンなどが挙げられる。
【００１５】
本発明感光性印刷用原版における、（Ｂ）感光性樹脂層の上に設けられる（Ｃ）ＩＲアブレーション層は、実質的に化学線を通さず（即ち化学線に対して不透明である）、一般に、化学線に対する光学濃度は、２．５を超える値であり、好ましくは３．５を超える値である。光学濃度は、画像を形成したＩＲアブレーション層を介して、感光性組成物の全露光に使用される化学線の波長又は波長範囲で得られる。
【００１６】
（Ｃ）ＩＲアブレーション層は、ＩＲレーザ照射に曝された際に、ＩＲ吸収材料より発生した熱により効果的に除去することができるものである。なお用語「アブレーション」とは、前段の溶融段階無しに、バインダの分解、解重合、又は蒸発することを意味する。このため、画像の各画素は、極めて急なエッジを有し、高解像度をもたらすのである。
【００１７】
高分子バインダは上述の要求を満たすバインダであれば、どのような種類でも本発明の範囲内において使用することができるが、水系現像型感光性樹脂組成物からなる感光性樹脂層の場合に対しては、水溶性ポリマーが好ましく使用できる。具体的には、ポリビニルアルコールおよびその誘導体、セルロース系、水溶性ブチラール、分子中に水酸基を有する化合物が挙げられるが、酸素遮断性、皮膜形成性、耐温湿度、塗工性より少なくとも１種のポリビニルアルコール、ポリアクリル酸、ポリエチレンオキシドなどを含むことが好ましい。なかでも重合度５００〜４０００、好ましくは１０００〜３０００、ケン化度７０％以上、好ましくは８０〜９９％、さらに好ましくは８０〜９０％のポリビニルアルコールおよび変性ポリビニルアルコールが望ましい。
【００１８】
本発明におけるＩＲアブレーション層は、前記バインダー以外に、別の成分として、多価アルコールおよび／またはアミン化合物を含有しても良い。具体的にはエチレングリコール、トリメチレングリコール、テトラメチレングリコール、プロピレングリコール、ペンタメチレングリコール、ヘキシレングリコール、ヘキサメチレングリコールなどの低分子量のアルキレングリコール類、ジエチレングリコール、ジプロピレングリコール、トリエチレングリコール、テトラエチレングリコール、ポリエチレングリコール＃２００、ポリエチレングリコール＃３００、ポリエチレングリコール＃４００，ポリエチレングリコール＃６００などの低分子量ポリアルキレングリコール類、２，３ブタンジオール、１，３ブタンジオールなどのブタンジオール類、グリセリン、ソルビトール、ペンタエリスリトール、トリメチロールプロパンなど３価以上のアルコール類などの多価アルコール類、モノエタノールアミン、ジエタノールアミン、トリエタノールアミンなどのエタノールアミン類やＮ−メチルピロリドン、シクロヘキシルアミン、尿素などのアミン化合物が挙げられる。また２種以上の混合物も使用することができる。
【００１９】
ＩＲアブレーション層は、少なくとも１種のＩＲ吸収性金属含み、これは７５０〜２００００ｎｍの範囲で強い吸収を有し、融除される。ＩＲ吸収性金属とは金属、合金または含金属化合物を意味し、ここでの合金とは、２種類以上の金属元素だけでなく、さらに金属元素以外の元素を含む融合物の含む。これらは赤外吸収物質と活性光線不透明材料の両方として作用する。金属の例にはアルミニウム、銅および亜鉛が含まれ、そしてビスマス、スカンジウム、インジウムなどの合金が含まれる。本発明においてはアルミニウムが好ましい。
【００２０】
（Ｃ）ＩＲアブレーション層は、必要によりＩＲ吸収性金属層と当該金属層に積層された有機高分子層とを含んでも良い。この有機高分子層は高分子バインダの他に追加の成分及び添加剤を含むこともできる。このような成分の例としては、熱−可燃性である必要のない高分子バインダ、顔料分散剤、フィラー、界面活性剤又は塗布助剤を挙げることができる。このような添加剤は、層に対する所望の性質に従い当業者が選択することができるが、それらがＩＲアブレーション層の画像形成性に悪影響を与えないことが条件となる。添加剤として、ＵＶ−吸収材料、又はＵＶに吸収のある染料を使用することもできる。その数は限定されないが、このような添加剤の量はＩＲアブレーション層の全成分の合計量に対して２０重量％以下が好ましい。
【００２１】
（Ｃ）ＩＲアブレーション層の成分は、ＩＲアブレーション層が感光性樹脂層の現像溶液に溶解又は少なくとも膨潤する様に選択されることが好ましい。但し、本発明はこの態様に限定されるものではない。
【００２２】
（Ｃ）ＩＲアブレーション層上において剥離可能な可撓性カバーシートで感光性印刷版を覆うことが有利である。好適な剥離可能な可撓性カバーシートとしては、例えばポリエチレンテレフタレートフィルム、ポリエチレンナフタレートフィルム、ポリブチレンテレフタレートフィルムを挙げることができる。しかしながら、このような保護カバーシートは絶対に必要というものではない。
【００２３】
さらに、ＩＲアブレーション層を損傷せずにカバーシートの除去を容易にする剥離改良ポリマーとして、前記追加のバインダの少なくとも１種を使用することも、必須ではないが、有利である。
【００２４】
本発明感光性印刷用原版は、また、必要に応じて前記の層の間に１層以上の層を有していても良い。このような層の例としては、当該技術分野では公知であり、接着層、特に支持体と感光性層との間のもの、モノマー又は他の低分子の、ある層から他の層への拡散を防止するための感光性層とＩＲアブレーション層の間の中間層、或いは非粘着層を挙げることができる。
【００２５】
次に本発明感光性印刷用原版を製造する方法を具体的に説明する。ＩＲアブレーション層は基材フィルム（カバーフィルム）に真空蒸着、スパッタリング等でＩＲ吸収性金属層を形成するか、若しくは、基材フィルム（カバーフィルム）に塗布、スプレーコーティング等で有機高分子層を形成後、これに続けて真空蒸着、スパッタリング等でＩＲ吸収性金属層を形成して他方の積層体を形成し、このようにして得られた２つの積層体をヒートプレス機等を用いてラミネートすることにより作製する。ラミネート条件は、温度を室温〜１５０℃、好ましくは５０〜１２０℃とし、圧力を２０〜２００ｋｇ重／ｃｍ２、好ましくは５０〜１５０ｋｇ重／ｃｍ２とするのが好ましい。
【００２６】
次に本発明感光性印刷用原版から印刷版を製造する方法としては、存在する場合には、保護フィルムを感光性印刷版から除去する工程も包含する。その後、ＩＲアブレーション層をＩＲレーザにより画像用に照射して、感光性樹脂層上にマスクを形成する。適当なＩＲレーザの例としては、ＮＤ／ＹＡＧレーザ（１０６４ｎｍ）又はダイオードレーザ（例、８３０ｎｍ）を挙げることができる。コンピュータ製版技術に適当なレーザシステムとは、市販されており、例えばダイオードレーザシステムＣＤＩ  Ｓｐａｒｋ（バルコグラフィックス社）を挙げることができ、これは回転円筒ドラム、及びその上の取り付けられたＩＲアブレーション層を有する感光性印刷版からなる。画像情報は、レイアウトコンピュータからレーザ装置に直接移される。
【００２７】
マスクをＩＲアブレーション層に書き込んだ後、感光性印刷用原版にマスクを介して化学線を全面照射する。これはレーザシリンダ上において直接行うことも可能であるが、版はレーザ装置から除去し、慣用の平板な照射ユニットで照射するほうが規格外の版サイズに対応可能な点で有利であり一般的である。化学線としては、２００〜５００ｎｍ、特に３００〜４００ｎｍの波長を有する紫外線の照射により硬化させる。その光源としては、低圧水銀灯、高圧水銀灯、超高圧水銀灯、メタルハライドランプ、キセノンランプ、ジルコニウムランプ、カーボンアーク灯、紫外線用蛍光灯等が使用できる。照射工程の間、感光性層は前のアブレーション工程で露出した領域において重合し、一方照射光を通さないＩＲアブレーション層によりなお被覆されているＩＲアブレーション層領域では重合は起こらない。ＥＰ−Ａ７６７４０７号公報に記載されているように、化学線の照射は、慣用の真空フレームで酸素を除去して行うことも可能であるが、減圧なしに大気酸素の存在下に行うことが有利である。
【００２８】
その後、照射された版は現像され、印刷版を得る。現像工程は、慣用の現像ユニットで実施することができる。感光性樹脂層が水現像タイプの場合の現像液としては、水または水／アルコール混合物を用い、界面活性剤等を含有しても良い。なお現像液は２５〜４０℃で用いられることが好ましい。現像の間に、感光性層の非重合領域及びＩＲアブレーション層の残留部は除去される。ＩＲアブレーション層を１種の溶剤又は溶剤混合物でまず除去し、別の現像剤で感光性層を現像することも可能である。現像工程後、得られた印刷版は乾燥させる。ＰＥＴベースフィルム付き刷版の典型的な条件は、６０〜７０℃で１５〜６０分間である。ＰＥＴベースフィルム付き印刷版は６５℃を超える温度でさえ、寸法安定性の損失無く乾燥させることができ、乾燥時間を短縮できる。幾つかの後処理操作をさらに行うことができる。
【００２９】
本発明感光性印刷用原版は優れた可撓性を示す。これはＩＲアブレーション層において皺、クラッキングの発生無く、曲げ、伸ばしすることができる。このことは問題を起こさずにレーザドラムに版を取り付けたり、はずしたりすることができることを意味する。さらに、この版は、従来の印刷版に比較してＩＲレーザ照射に遙かに高感度である。
【００３０】
【発明の実施の形態】
以下、実施例および比較例を示して本発明をより具体的に説明するが、本発明はこれらの実施例によって限定されるものではない。なお実施例中、部とあるのは重量部を意味する。また、実施例中における評価方法は、次に述べる方法による。
１）感光性樹脂印刷用原版のインカールの評価：ＩＲアブレーションを終えた印刷用原版に活性光線照射したあとのインカールの有無を目視で評価。
２）印刷版の作成：照度２０〜３０ｗ／ｍ２のランプ（三菱電機（株）製）を有する露光機（日本電子精機（株）製）を用いて露光４分、平台式現像機（日本電子精機社製）を用いて液温２５℃で現像し印刷版を作成した。
３）感光性樹脂層の残存溶剤含有率は水分含有率と低級脂肪族アルコール含有率の和で表わされ、実施例中の測定は以下の装置・条件で行なった。
▲１▼水分含有率  ：
水分気化装置（平沼産業株式会社製ＥＶ−６型）Ｎ２  ０．３Ｌ／ｍｉｎ
自動水分測定装置（平沼産業株式会社製ＡＱＶ−１型）
試料；４００ｍｇ〜５００ｍｇ
▲２▼低級脂肪族アルコール含有率：
ガスクロマトグラフ（柳本製作所Ｇ−１８０型）Ｈｅ１．０ｋｇ／ｃｍ２
カラム；Ｔｅｎａｘ−ＧＣ（ジーエルサイエンス（株）製）カラム温度７０℃設定。
試料；適当な溶媒に溶かしてガスクロマトグラフ分析の試料とする。溶媒には測定成分を含まない適性なものを使用する。以下の実施例中のメタノール量の分析にはエタノールを溶媒とし、測定をおこなった。
【００３１】
参考例１＜ＩＲアブレーション層（Ｉ）の作製＞
ケミカルマット処理を施したＰＥＴフィルム（原反は東洋紡績（株）製のＥ５００２で厚さ１００μｍ）にポリビニルアルコール（日本合成化学工業製ゴーセノールＡＨ−２６とＧＨ−２３を３５：６５の比率でブレンドしたもの）を固形分３％の水溶液に溶解し、バーコーター＃３６で塗布し、１００℃、３分間乾燥して、乾燥後の厚みが２μｍの塗膜を形成し、次いで、この塗膜の面に、真空蒸着法により、アルミニウムを９００Åの厚みに蒸着した。この時の吸光度は３．７であった。この吸光度は白黒透過濃度計ＤＭ−５２０（大日本スクリーン（株）製造）によって測定した。
【００３２】
実施例１
ε−カプロラクタム５００重量部、Ｎ，Ｎ’−ビスアミノプロピルピペラジンとアジピン酸とのナイロン塩４５０重量部、１，３−ビス（アミノメチル）シクロヘキサンとアジピン酸のナイロン塩５０部とを重合せしめて、比粘度２．４０の３級窒素原子を有するポリアミドを得た。このようにして得られたポリアミド５５部をメタノール２００部、水２４部に溶解し、この溶液にメタクリル酸３部、トリメチロールプロパントリグリシジルエーテルとアクリル酸３５モル％及びメタクリル酸６５モル％との反応物３６部、Ｎ−エチル−Ｐ−トルエンスルホンアミド５部、ハイドロキノンモノメチルエーテル０．１部、ベンジルジメチルケタール１部を加え、感光性樹脂組成物溶液を得た。この溶液を濃縮機に送り感光性樹脂層の残存溶剤含有率が１％になるよう１１０℃で濃縮し、接着剤を２０μコートした２５０μのペットフィルムと参考例１のＩＲアブレーション層を設けたフイルムで挟み込み、１１０℃で押出し成型して感光性樹脂層の厚みが６８０μの感光性樹脂原版を作成した。次いでこの原版よりカバーフィルムを剥離し、ＩＲアブレーション層に画像を記録後減圧なしに活性光線照射をおこなった。感光性印刷原版はインカールなく均一に露光することができた。２５℃の中性水で１分３０秒間現像し、７０℃で１０分間乾燥した。得られた感光性樹脂の感度は１５段、樹脂硬度はショアーＤで６０であり、満足できるものであった。
【００３３】
比較例１
実施例１において感光性樹脂層の残存溶剤含有率が６％になるよう１１０℃で濃縮した以外はすべて実施例１と同様にして溶融成型した。得られた感光性印刷用原版を減圧なしに活性光線照射を行なったところインカールをおこし均一に露光できなかった。
【００３４】
実施例２
実施例１において光硬化性不飽和化合物としてトリメチロールプロパンのトリグリシジルエーテルとアクリル酸６５モル％及びメタクリル酸３５モル％との反応物を用いた以外は全て実施例１と同様にして感光性樹脂組成物を作成し、レリーフを作成した。得られた感光性印刷原版はインカールがなく現像時間は１分３０秒であった。感度は１４段で樹脂硬度はショアーＤで５５°であり、満足できるものであった。
【００３５】
実施例３
２−メチルペンタメチレンジアミン    ４部、Ｎ，Ｎ’−ビス（３−アミノプロピル）ピペラジン１４部をメタノールに溶解し、ポリエチレングリコール（平均分子量６００）６００部とヘキサメチレンジイソシアネート３７０部と反応させて末端に実質的に両末端にイソシアネート基を有するウレタンオリゴマーを８２部をジアミンの溶液に攪拌下に徐々に添加した。両者の反応は１０分間で完了した。この溶液をメタノールを蒸発除去後、減圧乾燥して得られた重合体は、主鎖にポリエチレングリコール鎖を５０％含有し、比粘度が１．５５であった。得られた重合体５５部をメタノール２００部、水３６部に溶解し、アジピン酸３．１部を加えて溶解した。この溶液に実施例２で使用したトリメチロールプロパンのトリグリシジルエーテルとアクリル酸２５モル％及びメタクリル酸７５モル％との反応物３４部、Ｎ−エチル−Ｐ−トルエンスルホンアミド５部、ハイドロキノンモノメチルエーテル０．１部、ベンジルジメチルケタール１部を加えて感光性樹脂組成物を作成した。この溶液を濃縮機に送り感光性樹脂層の残存溶剤含有率が０．５％になるよう１１０℃で濃縮した以外は実施例１と同様にしてレリーフを作成した。得られた感光性印刷原版はインカールがなく現像時間は３分であった。得られた感光性樹脂の感度は１５段、樹脂硬度はショアーＤで３０°であり、満足できるものであった。
【００３６】
【発明の効果】
以上、かかる構成よりなる本発明感光性印刷用原版は、感光性樹脂の含有残存溶剤により、現像性を保持しつつ、活性光線照射時のインカールのない感光性印刷用原版が得ることが可能となる。これにより画像再現性の優れたＣＴＰ版を得ることができるので、産業界に寄与すること大である。